(57)【要約】  モノマー（Ａ）、重合体（Ｂ）、重合開始剤（Ｃ）、及び、体積平均粒径３μｍ以上の造影剤（Ｘ）を含み、海綿骨等の被接着体への侵入性に優れ、被接着体との密着性に優れた硬組織補修用組成物；並びに、この硬組織補修用組成物に含まれるモノマー（Ａ）、重合体（Ｂ）、重合開始剤（Ｃ）、及び、造影剤（Ｘ）の各成分が、任意の組合せで３つ以上に分割されて収容された部材を有する硬組織補修用キットが開示される。【特許請求の範囲】
【請求項１】
モノマー（Ａ）、重合体（Ｂ）、重合開始剤（Ｃ）、及び、体積平均粒径３μｍ以上の造影剤（Ｘ）を含む硬組織補修用組成物。
【請求項２】
以下の方法で測定される模擬骨侵入性が１.０ｍｍ以上である請求項１に記載の硬組織補修用組成物。
［模擬骨侵入性の測定方法］
模擬骨侵入性は、連通した気泡を有するポリウレタンフォーム（空孔率９５％）に生理食塩水を含浸させ、その上面に軟塊状となり糸引きがなくなってから５分後の組成物をのせ、７５ｋＰａの圧力で３０秒間加荷重し、組成物が侵入した深さ（ｍｍ）を測定する。
【請求項３】
造影剤（Ｘ）が硫酸バリウム又は酸化ジルコニアである請求項１に記載の硬組織補修用組成物。
【請求項４】
モノマー（Ａ）が（メタ）アクリレート系単量体である請求項１に記載の硬組織補修用組成物。
【請求項５】
重合体（Ｂ）が（メタ）アクリレート系重合体である請求項１に記載の硬組織補修用組成物。
【請求項６】
モノマー（Ａ）１０〜４５質量部、重合体（Ｂ）５４.９〜８０質量部、重合開始剤（Ｃ）０.１〜１０質量部（成分（Ａ）〜（Ｃ）の合計を１００質量部とする）及び造影剤（Ｘ）０.５〜７０質量部を含む請求項１に記載の硬組織補修用組成物。
【請求項７】
造影剤（Ｘ）の体積平均粒径が３.０〜２５.１μｍである請求項１に記載の硬組織補修用組成物。
【請求項８】
硬組織補修用組成物に含まれる粒子全体の体積平均粒径が３２μｍ以下である請求項１に記載の硬組織補修用組成物。
【請求項９】
請求項１に記載の硬組織補修用組成物に含まれるモノマー（Ａ）、重合体（Ｂ）、重合開始剤（Ｃ）、及び、造影剤（Ｘ）の各成分が、任意の組合せで３つ以上に分割されて収容された部材を有する硬組織補修用キット。
【発明の詳細な説明】
【技術分野】
【０００１】
本発明は、海綿骨等への被接着体への侵入性に優れ、被接着体との密着性に優れた硬組織補修用組成物及び硬組織補修用キットに関する。
【背景技術】
【０００２】
従来、骨、軟骨等の硬組織と人工関節との固定用の骨セメント、骨粗しょう症治療用等に用いる骨充填剤、人工骨材料等として、様々な硬組織補修用組成物が検討されてきている。例えば、ポリメチルメタクリレート、メチルメタクリレート、及び過酸化ベンゾイル（重合開始剤）を含む組成物、（メタ）アクリレート、リン酸カルシウム等の無機フィラー、及び有機過酸化物を含む組成物等が検討されてきている（例えば特許文献１）。しかし、このような組成物は硬化時の発熱が大きく、患部組織に損傷を与える危険性が高い。【０００３】
この点を改良した硬組織補修用組成物として、例えば特許文献２には、（メタ）アクリレート（Ａ）、（メタ）アクリレート重合体（Ｂ）、特定の重合開始剤（Ｃ）及び造影剤（Ｘ）を含む硬組織補修用組成物が開示されている。この組成物は硬化時の発熱が小さく、しかも作業性に優れている。
【先行技術文献】
【特許文献】
【０００４】
【特許文献１】特開平８−２２４２９４号公報
【特許文献２】国際公開第２０１１/０６２２２７号
【発明の概要】
【発明が解決しようとする課題】
【０００５】
本発明者らは、骨組織とのマクロ的な密着性の点において、従来の硬組織補修用組成物は改善の余地があると考えた。例えば、骨セメント（硬組織補修用組成物）の海綿骨への侵入性が悪いと、骨との界面に隙間が生じて骨融解による痛みが発生し、悪化すると再置換術が必要になってしまう。このような問題は当該分野において非常に重要である。【０００６】
すなわち本発明の目的は、海綿骨等の被接着体への侵入性に優れ、被接着体との密着性に優れた硬組織補修用組成物及び硬組織補修用キットを提供することにある。
【課題を解決するための手段】
【０００７】
本発明者らは上記目的を達成すべく鋭意検討した結果、体積平均粒径が特定範囲内にある造影剤（Ｘ）を用いることによって、骨組織との密着性が向上することを見出し、本発明の完成に至った。すなわち本発明は、以下の事項により特定される。【０００８】
［１］モノマー（Ａ）、重合体（Ｂ）、重合開始剤（Ｃ）、及び、体積平均粒径３μｍ以上の造影剤（Ｘ）を含む硬組織補修用組成物。【０００９】
［２］以下の方法で測定される模擬骨侵入性が１.０ｍｍ以上である請求項１に記載の硬組織補修用組成物。
［模擬骨侵入性の測定方法］
模擬骨侵入性は、連通した気泡を有するポリウレタンフォーム（空孔率９５％）に生理食塩水を含浸させ、その上面に軟塊状となり糸引きがなくなってから５分後の組成物をのせ、７５ｋＰａの圧力で３０秒間加荷重し、組成物が侵入した深さ（ｍｍ）を測定する。【００１０】
［３］造影剤（Ｘ）が硫酸バリウム又は酸化ジルコニアである［１］に記載の硬組織補修用組成物。【００１１】
［４］モノマー（Ａ）が（メタ）アクリレート系単量体である［１］に記載の硬組織補修用組成物。【００１２】
［５］重合体（Ｂ）が（メタ）アクリレート系重合体である［１］に記載の硬組織補修用組成物。【００１３】
［６］モノマー（Ａ）１０〜４５質量部、重合体（Ｂ）５４.９〜８０質量部、重合開始剤（Ｃ）０.１〜１０質量部（成分（Ａ）〜（Ｃ）の合計を１００質量部とする）及び造影剤（Ｘ）０.５〜７０質量部を含む［１］に記載の硬組織補修用組成物。【００１４】
［７］造影剤（Ｘ）の体積平均粒径が３.０〜２５.１μｍである［１］に記載の硬組織補修用組成物。【００１５】
［８］硬組織補修用組成物に含まれる粒子全体の体積平均粒径が３２μｍ以下である［１］に記載の硬組織補修用組成物。【００１６】
［９］［１］に記載の硬組織補修用組成物に含まれるモノマー（Ａ）、重合体（Ｂ）、重合開始剤（Ｃ）、及び、造影剤（Ｘ）の各成分が、任意の組合せで３つ以上に分割されて収容された部材を有する硬組織補修用キット。
【発明の効果】
【００１７】
本発明によれば、海綿骨等への被接着体への侵入性に優れ、被接着体との密着性に優れた硬組織補修用組成物及び硬組織補修用キットを提供できる。【００１８】
一般常識に従えば、重合体粉末が隙間を通る際は、粒子径が小さい造影剤の方が隙間を通り易い筈である。しかしながら本発明においては、驚くべきことに、粒子径が比較的大きな造影剤（Ｘ）を使用することにより、硬組織補修用組成物の模擬骨侵入性が向上する。その理由は必ずしも明らかではないが、理由の一つとして、造影剤（Ｘ）の粒子径が小さい場合は粉末同士が凝集し易く、大きな凝集体粒子になり易い傾向にあるが、造影剤（Ｘ）の粒子径が大きい場合は凝集しにくいので、模擬骨侵入性が向上するのであろうと推察される。
【発明を実施するための形態】
【００１９】
［モノマー（Ａ）］
本発明に用いるモノマー（Ａ）は特に制限されず、後述する重合開始剤（Ｃ）により重合可能なモノマーであれば良い。モノマー（Ａ）は、使用目的に応じて単官能モノマー、多官能モノマーの何れも使用できる。
【００２０】
モノマー（Ａ）としては、例えば、（メタ）アクリレート系単量体及びその他のビニル化合物を使用できる。中でも、人体への刺激が比較的低い点から（メタ）アクリレート系単量体が好ましい。本発明において「（メタ）アクリレート」は、アクリレート及びメタクリレートの総称である。また一般に、酸性基を有するモノマーは、硬組織への接着性が優れており、さらに後述する脱錯化剤として作用し、重合開始剤（Ｃ）としてアルキルボラン・アミン錯体を用いる場合に酸性基を有するモノマーを用いることで重合反応の開始を可能にすることもできる。したがって、例えば、酸性基を持たない（メタ）アクリレート系単量体に対して、酸性基を有するモノマーを適量併用して接着性を向上させることもできる。
【００２１】
酸性基を持たない単官能（メタ）アクリレート系単量体の具体例としては、（メタ）アクリル酸メチル、（メタ）アクリル酸エチル、（メタ）アクリル酸プロピル、（メタ）アクリル酸ブチル、（メタ）アクリル酸ヘキシル、（メタ）アクリル酸２−エチルヘキシル、（メタ）アクリル酸ドデシル、（メタ）アクリル酸ラウリル、（メタ）アクリル酸シクロヘキシル、（メタ）アクリル酸ベンジル、（メタ）アクリル酸イソボルニル等の（メタ）アクリル酸アルキルエステル；２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート、５−ヒドロキシペンチル（メタ）アクリレート、６−ヒドロキシヘキシル（メタ）アクリレート、１,２−ジヒドロキシプロピルモノ（メタ）アクリレート、１,３−ジヒドロキシプロピルモノ（メタ）アクリレート、エリスリトールモノ（メタ）アクリレート等の（メタ）アクリル酸のヒドロキシアルキルエステル；ジエチレングリコールモノ（メタ）アクリレート、トリエチレングリコールモノ（メタ）アクリレート、ポリエチレングリコールモノ（メタ）アクリレート、ポリプロピレングリコールモノ（メタ）アクリレート等のポリアルキレングリコールモノ（メタ）アクリレート；エチレングリコールモノメチルエーテル（メタ）アクリレート、エチレングリコールモノエチルエーテル（メタ）アクリレート、ジエチレングリコールモノメチルエーテル（メタ）アクリレート、トリエチレングリコールモノメチルエーテル（メタ）アクリレート、ポリエチレングリコールモノメチルエーテル（メタ）アクリレート、ポリプロピレングリコールモノアルキルエーテル（メタ）アクリレート等の（ポリ）アルキレングリコールモノアルキルエーテル（メタ）アクリレート；パーフルオロオクチル（メタ）アクリレート、ヘキサフルオロブチル（メタ）アクリレート等の（メタ）アクリル酸のフルオロアルキルエステル；γ−（メタ）アクリロキシプロピルトリメトキシシラン、γ−（メタ）アクリロキシプロピルトリ（トリメチルシロキシ）シラン等の（メタ）アクリロキシアルキル基を有するシラン化合物；テトラヒドロフルフリル（メタ）アクリレート等の複素環を有する（メタ）アクリレートが挙げられる。
【００２２】
酸性基を持たない多官能（メタ）アクリレート系単量体の具体例としては、エチレングリコールジ（メタ）アクリレート、プロピレングリコールジ（メタ）アクリレート、ブチレングリコールジ（メタ）アクリレート、ネオペンチルグリコールジ（メタ）アクリレート、へキシレングリコールジ（メタ）アクリレート、トリメチロールプロパントリ（メタ）アクリレート、ペンタエリトールテトラ（メタ）アクリレート等のアルカンポリオールのポリ（メタ）アクリレート；ジエチレングリコールジ（メタ）アクリレート、トリエチレングリコールジ（メタ）アクリレート、ポリエチレングリコールジ（メタ）アクリレート、ジプロピレングリコールジ（メタ）アクリレート、ポリプロピレングリコールジ（メタ）アクリレート、ジブチレングリコールジ（メタ）アクリレート、ジペンタエリスリトールヘキサ（メタ）アクリレート等のポリオキシアルカンポリオールポリ（メタ）アクリレート；下記一般式（１）で表される脂環系又は芳香族ジ（メタ）アクリレート
【００２３】
【化１】
2018181822.tif 000002
（式（１）中、Ｒは水素原子又はメチル基であり、ｍ及びｎは各々独立して０〜１０の数であり、Ｒ１は、
【００２４】
【化２】
2018181822.tif 000003
のいずれかである）；
【００２５】
下記一般式（２）で表される脂環系又は芳香族エポキシジ（メタ）アクリレート
【００２６】
【化３】
2018181822.tif 000004
（式（２）中、Ｒ、ｎ及びＲ１は、前記式（１）中のＲ、ｎ及びＲ１と同じである）；
【００２７】
下記式（３）で表される分子中にウレタン結合を有する多官能（メタ）アクリレート
【００２８】
【化４】
2018181822.tif 000005
（式（３）中、Ｒは前記式（１）中のＲと同じであり、Ｒ２は、
【００２９】
【化５】
2018181822.tif 000006
のいずれかである。）；が挙げられる。
【００３０】
以上の例示化合物のうち、単官能（メタ）アクリレート系単量体としては、（メタ）アクリル酸メチル、（メタ）アクリル酸エチル等の（メタ）アクリル酸アルキル；２−ヒドロキシエチル（メタ）アクリレート、１,３−ジヒドロキシプロピルモノ（メタ）アクリレート、エリスリトールモノ（メタ）アクリレート等の（メタ）アクリル酸のヒドロキシアルキルエステル；トリエチレングリコールモノメチルエーテル（メタ）アクリレート、トリエチレングリコールモノ（メタ）アクリレート等のポリエチレングリコールモノ（メタ）アクリレートが好ましい。
【００３１】
以上の例示化合物のうち、多官能（メタ）アクリレート系単量体としては、トリエチレングリコールジ（メタ）アクリレート、ポリエチレングリコールジ（メタ）アクリレート等の分子内にエチレングリコール鎖を有するジ（メタ）アクリレート；下記式（１）−ａで表される化合物
【００３２】
【化６】
2018181822.tif 000007
（式（１）−ａ中、Ｒ、ｍ及びｎは、前記式（１）中のＲ、ｍ及びｎと同じである）；
【００３３】
下記式（２）−ａで表される化合物
【００３４】
【化７】
2018181822.tif 000008
（式（２）−a中、Ｒは、前記式（１）中のＲと同じである）；
【００３５】
下記式（３）−ａで表される化合物
【００３６】
【化８】
2018181822.tif 000009
（式（３）−ａ中、Ｒは、前記式（１）中のＲと同じである）；
が好ましい。
【００３７】
これら（メタ）アクリレート系単量体は２種以上を併用しても良い。
【００３８】
酸性基を有するモノマーの具体例としては、（メタ）アクリル酸及びその無水物、１,４−ジ（メタ）アクリロキシエチルピロメリット酸、６−（メタ）アクリロキシエチルナフタレン１,２,６−トリカルボン酸、Ｎ−（メタ）アクリロイル−ｐ−アミノ安息香酸、Ｎ−（メタ）アクリロイル−ｏ−アミノ安息香酸、Ｎ−（メタ）アクリロイル−ｍ−アミノ安息香酸、Ｎ−（メタ）アクリロイル−５−アミノサリチル酸、Ｎ−（メタ）アクリロイル−４−アミノサリチル酸、４−（メタ）アクリロキシエチルトリメリット酸及びその無水物、４−（メタ）アクリロキシブチルトリメリット酸及びその無水物、４−（メタ）アクリロキシヘキシルトリメリット酸及びその無水物、４−（メタ）アクリロキシデシルトリメリット酸及びその無水物、２−（メタ）アクリロイルオキシ安息香酸、３−（メタ）アクリロイルオキシ安息香酸、４−（メタ）アクリロイルオキシ安息香酸、β−（メタ）アクリロイルオキシエチルハイドロジェンサクシネート、β−（メタ）アクリロイルオキシエチルハイドロジェンマレエート、β−（メタ）アクリロイルオキシエチルハイドロジェンフタレート、１１−（メタ）アクリロイルオキシ−１,１−ウンデカンジカルボン酸、ｐ−ビニル安息香酸等のカルボン酸基又はその無水物基を有するモノマー；（２−（メタ）アクリロキシエチル）ホスホリック酸、（２−（メタ）アクリロキシエチルフェニル）ホスホリック酸、１０−（メタ）アクリロキシデシルホスホリック酸等の燐酸基を有するモノマー；ｐ−スチレンスルホン酸、２−アクリルアミド−２−メチルプロパンスルホン酸等のスルホン酸基を有するモノマーが挙げられる。中でも、４−メタアクリロキシエチルトリメリット酸及びその無水物が好ましい。
【００３９】
これら酸性基を有するモノマーは２種以上を併用しても良い。また、酸性基を有するモノマーはカルシウム塩としても使用できる。
【００４０】
モノマー（Ａ）の配合量は、好ましくは１０〜４５質量部、より好ましくは２０〜４５質量部、特に好ましくは２５〜３６質量部（成分（Ａ）〜（Ｃ）の合計を１００質量部とする）である。上記各範囲の下限値は、塗布の容易性や操作性、骨組織内への侵入性等点で意義がある。上限値は、接着強度、機械物性等の点で意義がある。モノマー（Ａ）が酸性基を有するモノマーを含む場合、酸性基を有するモノマーの量は、モノマー（Ａ）合計１００質量％に対して好ましくは０.０１〜２０質量％である。
【００４１】
［重合体（Ｂ）］
本発明に用いる重合体（Ｂ）の種類は特に限定されないが、重合体（Ｂ）を構成する単量体単位の一部又は全部が、先に説明したモノマー（Ａ）中の一部のモノマー又は全部のモノマーと同じ種類のモノマーに起因する単量体単位であることが好ましい。本発明において「重合体」は、単独重合体及び共重合体の総称である。重合体（Ｂ）としては、例えば、（メタ）アクリレート系重合体及びその他のビニル系重合体を使用できる。中でも、（メタ）アクリレート系重合体が好ましい。
【００４２】
（メタ）アクリレート系重合体の具体例としては、ポリメチル（メタ）アクリレート、ポリエチル（メタ）アクリレート、メチル（メタ）アクリレート・エチル（メタ）アクリレート共重合体、メチル（メタ）アクリレート・ブチル（メタ）アクリレート共重合体、メチル（メタ）アクリレート・スチレン共重合体等の非架橋重合体；メチル（メタ）アクリレート・エチレングリコールジ（メタ）アクリレート共重合体、メチル（メタ）アクリレート・トリエチレングリコールジ（メタ）アクリレート共重合体、（メタ）アクリル酸メチルとブタジエン系モノマーとの共重合体等の架橋重合体及び部分的にカルシウム塩を形成している重合体が挙げられる。また、金属酸化物又は金属塩が非架橋重合体又は架橋重合体で被覆された有機・無機複合体であっても良い。
【００４３】
重合体（Ｂ）の形態は特に限定されないが、粉末状であることが好ましい。重合体粉末は１種の重合体粉末を単独で用いても良いし、複数種の重合体粉末の混合物を用いても良い。中でも、比表面積及び／又は体積平均粒径が異なる２種以上の重合体粉末の混合物を用いることが好ましい。
【００４４】
重合体（Ｂ）として用いる重合体粉末の各粒子の形態は、球形、不定形の何れでも良いが、球形の重合体粉末と不定形の重合体粉末の混合物を用いることが好ましい。球形の粒子は比表面積が比較的小さく、不定形の粒子は比表面積が比較的大きいので、両者は比表面積の違いにより区別できる。本発明においては、球形の重合体粉末として、比表面積が０.０５〜０.５ｍ２／ｇの重合体粉末（ｂ１）を用いることが好ましく、不定形の重合体粉末として、比表面積が１.５〜４.５ｍ２／ｇの重合体粉末（ｂ３）を用いることが好ましい。さらに、球形の重合体粉末（ｂ１）と不定形の重合体粉末（ｂ３）の中間の形態を有する比表面積０.５１〜１.２ｍ２／ｇの重合体粒子（ｂ２）を併せて用いることも好ましい。比表面積の測定方法は、後述する実施例の欄に記載のとおりである。
【００４５】
重合体粉末（ｂ１）の比表面積は０.０５〜０.５ｍ２／ｇであり、好ましくは０.１〜０.４ｍ２／ｇである。重合体粉末（ｂ２）の比表面積は０.５１〜１.２ｍ２／ｇであり、好ましくは０.７〜１.１ｍ２／ｇである。重合体粉末（ｂ３）の比表面積は１.５〜４.５ｍ２／ｇであり、好ましくは２.５〜３.５ｍ２／ｇである。
【００４６】
重合体粉末（ｂ１）の重量平均分子量は、好ましくは１万〜５００万、より好ましくは５万〜１５４万、特に好ましくは１０万〜５０万である。重合体粉末（ｂ２）の重量平均分子量は、好ましくは１万〜５００万、より好ましくは５万〜１６６万、特に好ましくは１０万〜５０万である。重合体粉末（ｂ３）の重量平均分子量は、好ましくは１５万〜５００万、より好ましくは２０万〜１１５万、特に好ましくは２４万〜６７万である。重量平均分子量の測定方法は、後述する実施例の欄に記載のとおりであり、ゲルパーミエーションクロマトグラフィー（ＧＰＣ）により求めた標準ポリスチレン換算の分子量である。
【００４７】
重合体粉末（ｂ１）の体積平均粒径は、好ましくは１２.７〜７７μｍ、より好ましくは１５〜４５μｍ、特に好ましくは１７.５〜３５μｍである。重合体粉末（ｂ２）の体積平均粒径は、好ましくは１〜１５μｍ、より好ましくは３.５〜１０μｍである。重合体粉末（ｂ３）の体積平均粒径は、好ましくは０.３〜６０μｍ、より好ましくは７.５〜５０μｍ、特に好ましくは１５.７〜４０μｍである。体積平均粒径の測定方法は、後述する実施例の欄に記載のとおりである。
【００４８】
重合体（Ｂ）の重量平均分子量（すなわち一種の重合体を単独で用いた場合はその重合体の重量平均分子量、また２種以上の重合体の混合物を用いた場合は混合物全体の重量平均分子量）は、好ましくは５万〜５００万、より好ましくは７.５万〜２００万、特に好ましくは７.５万〜８８万、最も好ましくは１０万〜４０万である。重合体（Ｂ）が粉末状である場合の体積平均粒径（すなわち一種の重合体粉末を単独で用いた場合はその重合体粉末の体積平均粒径、また２種以上の重合体粉末の混合物を用いた場合は混合物全体の体積平均粒径）は、好ましくは１０〜８０μｍ、より好ましくは１５〜４５μｍ、特に好ましくは１５〜３０μｍである。
【００４９】
重合体（Ｂ）の配合量は、好ましくは５４.９〜８０質量部、より好ましくは５６.７〜７３.７質量部、特に好ましくは５９.７〜７０.７質量部（成分（Ａ）〜（Ｃ）の合計を１００質量部とする）である。重合体（Ｂ）１００質量％中の重合体粉末（ｂ１）の量は、好ましくは５０.５〜９５質量％、より好ましくは５３〜８５質量％である。重合体粉末（ｂ２）の量は、好ましくは０〜３３.５質量％、より好ましくは０〜２５質量％である。重合体粉末（ｂ３）の量は、好ましくは５〜４９.５質量％、より好ましくは１５〜４７質量％である。
【００５０】
重合体（Ｂ）のうち、体積平均粒径が２.０μｍ超の重合体粉末の含有量が、７０質量％超であることが好ましく、８０質量％以上であることがより好ましく、９０質量％以上であることが特に好ましい。
【００５１】
［重合開始剤（Ｃ）］
本発明に用いる重合開始剤（Ｃ）としては特に限定されず、公知の各種化合物を使用できる。中でも、有機過酸化物、有機ホウ素化合物が好ましく、有機ホウ素化合物が特に好ましい。
【００５２】
有機過酸化物として、例えば、ジアセチルパーオキサイド、ジイソブチルパーオキサイド、ジデカノイルパーオキサイド、過酸化ベンゾイル（ＢＰＯ）、スクシン酸パーオキサイド等のジアシルパーオキサイド類；ジイソプロピルパーオキシジカーボネート、ジ−２−エチルヘキシルパーオキシジカーボネート、ジアリルパーオキシジカーボネート等のパーオキシジカーボネート類；ｔｅｒｔ−ブチルパーオキシイソブチレート、ｔｅｒｔ−ブチルネオデカネート、クメンパーオキシネオデカネート等のパーオキシエステル類；アセチルシクロヘキシルスルホニルパーオキシド等の過酸化スルホネート類が挙げられる。
【００５３】
有機過酸化物は、第３級アミン、又は、スルフィン酸もしくはそのアルカリ金属塩類及び第３級アミンと組み合わせてレドックス開始剤として使用しても良い。中でも、過酸化ベンゾイル（ＢＰＯ）とＮ,Ｎ−ジメチル−ｐ−トルイジン、過酸化ベンゾイル（ＢＰＯ）とＮ,Ｎ−ジヒドロキシエチル−ｐ−トルイジンが好ましい。
【００５４】
Ｎ,Ｎ−ジメチル−ｐ−トルイジン、Ｎ,Ｎ−ジヒドロキシエチル−ｐ−トルイジン等の第３級アミンは、モノマー（Ａ）にあらかじめ添加して使用することが好ましい。その添加量は、好ましくは５.０質量部以下、より好ましくは０.１〜３.０質量部、特に好ましくは０.２５〜２.６質量部である（モノマー（Ａ）と第３級アミンとの合計を１００質量部とする）。第３級アミンを使用すると室温下においても電子移動によってラジカル種が発生するので、加熱しなくても重合反応を容易に開始できる。
【００５５】
有機ホウ素化合物としては、例えば、トリアルキルホウ素、アルコキシアルキルホウ素、ジアルキルボラン、部分酸化トリアルキルホウ素、アルキルボラン・アミン錯体を使用できる。
【００５６】
トリアルキルホウ素の具体例としては、トリエチルホウ素、トリプロピルホウ素、トリイソプロピルホウ素、トリブチルホウ素、トリ−ｓｅｃ−ブチルホウ素、トリイソブチルホウ素、トリペンチルホウ素、トリヘキシルホウ素、トリヘプチルホウ素、トリオクチルホウ素、トリシクロペンチルホウ素、トリシクロヘキシルホウ素等の炭素原子数２〜８のアルキル基を有するトリアルキルホウ素が挙げられる。アルキル基は、直鎖状アルキル基、分岐状アルキル基、シクロアルキル基のいずれであっても良く、トリアルキルホウ素に含まれる３つのアルキル基は同一であっても異なっていても良い。
【００５７】
アルコキシアルキルホウ素の具体例としては、ブトキシジブチルホウ素等のモノアルコキシジアルキルホウ素、ジアルコキシモノアルキルホウ素が挙げられる。アルコキシアルキルホウ素が有するアルキル基と、そのアルコキシ基のアルキル部とは同一であっても異なっていても良い。
【００５８】
ジアルキルボランの具体例としては、ジシクロヘキシルボラン、ジイソアミルボランが挙げられる。ジアルキルボランが有する２つのアルキル基は同一であっても異なっていても良い。ジアルキルボランに含まれる２つのアルキル基は結合して単環構造あるいはビシクロ構造を形成していても良い。このような化合物としては、例えば９−ボラビシクロ［３.３.１］ノナンがある。
【００５９】
部分酸化トリアルキルホウ素とは、トリアルキルホウ素の部分酸化物である。中でも、部分酸化トリブチルホウ素が好ましい。トリアルキルホウ素１モルに対して付加する酸素の量は、好ましくは０.３〜０.９モル、より好ましくは０.４〜０.６モルである。
【００６０】
アルキルボラン・アミン錯体の具体例としては、トリエチルボラン・ジアミノプロパン（ＴＥＢ−ＤＡＰ）、トリエチルボラン・ジエチレントリアミン（ＴＥＢ−ＤＥＴＡ）、トリ−ｎ−ブチルボラン・３−メトキシプロピルアミン（ＴｎＢＢ−ＭＯＰＡ）、トリ−ｎ−ブチルボラン・ジアミノプロパン（ＴｎＢＢ−ＤＡＰ）、トリ−ｓｅｃ−ブチルボラン・ジアミノプロパン（ＴｓＢＢ−ＤＡＰ）、メチルアミノエトキシジエチルボラン（ＭＡＥＤＥＢ）、メチルアミノエトキシジシクロヘキシルボラン（ＭＡＥＤＣＢ）及びこれらから誘導された誘導体が挙げられる。これらアルキルボラン・アミン錯体は、単独で又は２種以上組み合わせて使用できる。
【００６１】
アルキルボラン・アミン錯体が重合開始剤（Ｃ）として使用される場合、さらにモノマー（Ａ）とともに脱錯化剤を使用することが好ましい。この「脱錯化剤」とは、アルキルボラン・アミン錯体からアルキルボランを遊離できる化合物を意味し、アルキルボランの遊離によって重合反応の開始を可能にする。
【００６２】
適切な脱錯化剤としては、例えば、任意の酸、又は酸性基を有するモノマー（前述のモノマー（Ａ）として使用される酸性基を有するモノマー）を使用できる。好適な酸としては、ルイス酸（例えば、ＳｎＣｌ４、ＴｉＣｌ４）、ブレンステッド酸（例えば、カルボン酸類、ＨＣｌ、Ｈ２ＳＯ４、Ｈ３ＰＯ４、ホスホン酸、ホスフィン酸、ケイ酸）等が挙げられる。好適なカルボン酸類としては、一般式Ｒ−ＣＯＯＨで示されるものが挙げられる。この式中、Ｒは、水素原子、炭素原子数１〜８のアルキル基（好ましくは炭素原子数１〜４のアルキル基）、炭素原子数２〜８のアルケニル基（好ましくは炭素原子数２〜４のアルケニル基）、炭素原子数２〜８のアルキニル基（好ましくは炭素原子数２〜４のアルキニル基）、又は炭素原子数６〜１０のアリール基（好ましくは炭素原子数６〜８のアリール基）を示す。Ｒにおけるアルキル基、アルケニル基、アルキニル基は、直鎖状であっても良く、分枝状であっても良い。Ｒにおける脂肪族基は飽和であっても良く、不飽和であっても良い。Ｒにおけるアリール基は、アルキル基、アルコキシ基又はハロゲン原子等の置換基で置換されていても良く、無置換であっても良い。上記一般式で表されるカルボン酸の具体例としては、アクリル酸、メタクリル酸、酢酸、安息香酸、ｐ−メトキシ安息香酸が挙げられる。酸性基を有するモノマーの具体例としては、前述のモノマー（Ａ）の中でも、４−メタアクリロキシエチルトリメリット酸及びその無水物が好ましい。
【００６３】
有機ホウ素化合物の中では、トリブチルホウ素、部分酸化トリブチルホウ素が好ましく、特に部分酸化トリブチルホウ素がより好ましい。トリブチルホウ素、部分酸化トリブチルホウ素を有機ホウ素化合物として用いた場合は、操作性が良くなるだけでなく、水分を有する生体に対して適切な反応性を有する傾向にある。また、トリブチルホウ素、部分酸化トリブチルホウ素を有機ホウ素化合物として用いた場合は、生体の様に水分が多い場所でも反応が開始し、反応が進むので、接着剤と生体との界面においてモノマーが残存しにくく、生体への為害性が極めて少ない。これら有機ホウ素化合物は、単独で又は２種以上組み合わせて使用できる。
【００６４】
有機ホウ素化合物は、さらに非プロトン性溶媒を含んでも良い。非プロトン性溶媒により有機ホウ素化合物が希釈されると、発火性を有する有機ホウ素化合物の発熱性がより穏やかになり、発火性を抑制し、搬送時、保存時及び混合時の取扱いが容易になる。また、急激な発熱を抑制できるので、極めて多量の硬組織補修用組成物を使用する場合でも、硬組織補修用組成物と接する組織へのダメージが少なくなる傾向にある。非プロトン性溶媒の１気圧における沸点は、通常３０℃〜１５０℃、好ましくは５０℃〜１２０℃である。沸点が上記範囲未満である場合は、搬送時あるいは保存中に重合開始剤から非プロトン性溶媒が揮発、飛散等してしまい、有機ホウ素化合物の発火抑制効果が低下してしまう傾向にある。また、沸点が上記範囲を超える場合は、本発明の硬組織補修用組成物から形成される硬化物への非プロトン性溶媒の残存が多くなり、硬化物の患部に対する接着強さと、曲げ弾性率、引張り強さ、圧縮強度、曲げ強さ等の物性が乏しくなる傾向にある。
【００６５】
非プロトン性溶媒としては、有機ホウ素化合物と反応するヒドロキシ基、メルカプト基等の活性水素を含有する基を有さず、有機ホウ素化合物と均一な溶液を形成し得る溶媒が好ましい。
【００６６】
非プロトン性溶媒としては、例えば、ペンタン、ヘキサン、シクロヘキサン、ヘプタン、ベンゼン、トルエン等の炭化水素；フルオロベンゼン、１,１−ジクロロエタン、１,２−ジクロロエタン、フロン等のハロゲン化炭化水素；ジエチルエーテル、ジイソプロピルエーテル、エチレングリコールジメチルエーテル、テトラヒドロフラン等のエーテル；アセトン、メチルエチルケトン、ジエチルケトン等のケトン；酢酸メチル、酢酸エチル、酢酸イソプロピル等のエステルが挙げられる。中でも、ペンタン、ヘキサン、ヘプタン等の飽和脂肪族炭化水素、エーテル、エステルが好ましく、ヘキサン、ジイソプロピルエーテル、酢酸エチルがより好ましい。これら非プロトン性溶媒は、単独で又は２種以上組み合わせて使用できる。
【００６７】
非プロトン性溶媒の含有量は、有機ホウ素化合物１００質量部に対し、好ましくは３０〜８０質量部である。非プロトン性溶媒の含有量が上記範囲未満の場合は、十分な希釈効果が得られず、発熱あるいは発火の抑制効果が十分ではない傾向にある。一方、非プロトン性溶媒の含有量が上記範囲を超える場合は、重合開始剤（Ｃ）の重合開始能を低下させる傾向にある。
【００６８】
有機ホウ素化合物は、非プロトン性溶媒に加えて、又は非プロトン性溶媒に替えてアルコールを含んでも良い。有機ホウ素化合物にアルコールを添加することにより、有機ホウ素化合物による反応が重合活性を低下させることなくさらに穏やかになり、空気中で紙等の部材に触れた場合の焦げや発火が抑制される傾向にある。
【００６９】
アルコールの１気圧における沸点は、通常６０℃〜１８０℃、好ましくは６０℃〜１２０℃である。沸点が上記範囲未満である場合は、搬送又は保存中に重合開始剤組成物から非プロトン性溶媒が揮発、飛散してしまい、有機ホウ素化合物の発火抑制効果が低下してしまう傾向にある。一方、沸点が上記範囲を超える場合は、硬組織補修用組成物の硬化時間が長くなる傾向にあり、硬化物の患部に対する接着強さと、曲げ弾性率、引張り強さ、圧縮強度、曲げ強さ等の物性が乏しくなる傾向にある。
【００７０】
アルコールの具体例としては、メタノール、エタノール、ｎ−プロパノール及びその異性体、ｎ−ブタノール及びその異性体、ｎ−ペンタノール及びその異性体、ｎ−ヘキサノール及びその異性体、ｎ−ヘプタノール及びその異性体が挙げられる。中でも、炭素原子数４以下のアルコール、すなわちメタノール、エタノール、ｎ−プロパノール及びその異性体、並びにｎ−ブタノール及びその異性体が好ましく、エタノール、ｎ−プロパノールがより好ましい。これらアルコールは、単独で又は２種以上組み合わせて使用できる。
【００７１】
アルコールの含有量は、有機ホウ素化合物１００質量部に対し、通常０.０１〜４０質量部、好ましくは０.１〜３０質量部、より好ましくは０.５〜２０質量部である。アルコールの含有量が上記範囲未満の場合は、十分な希釈効果が得られず、発熱あるいは発火の抑制効果が十分ではない傾向にある。一方、上記範囲を超える場合は、重合開始剤の重合開始能を必要以上に低下させる傾向がある。
【００７２】
アルコールと非プロトン性溶媒とを併用する場合は、非プロトン性溶媒の含有量は、有機ホウ素化合物１００質量部に対し、好ましくは５〜４０質量部、より好ましくは１０〜３０質量部、特に好ましくは１０〜２５質量部である。非プロトン性溶媒の含有量が上記範囲未満の場合は、発熱あるいは発火の抑制効果が十分ではない傾向にある。一方、上記範囲を超える場合は、重合開始剤（Ｃ）の重合開始能を低下させる傾向がある。
【００７３】
重合開始剤（Ｃ）の配合量は、モノマー（Ａ）、重合体（Ｂ）及び重合開始剤（Ｃ）の合計１００質量部に対して、好ましくは０.１〜１０質量部、より好ましくは１.０〜７.０質量部、特に好ましくは２.１〜４.３質量部である。重合開始剤（Ｃ）の配合量が上記範囲未満である場合は、重合が進行しにくくなり、硬化時間が遅くなる傾向にある。一方、上記範囲を超える場合は、希釈により粘度が低下してしまう可能性、安全性に悪影響を及ぼす可能性があり、また急激な重合が進行し速やかに重合硬化物が形成されることも想定される。
【００７４】
［造影剤（Ｘ）］
本発明に用いられる造影剤（Ｘ）の体積平均粒径は３μｍ以上であり、好ましくは３.０〜２５.１μｍ、より好ましくは３.０〜１８.０μｍ、特に好ましくは３.５〜１５.５、最も好ましくは４.０〜１３.０μｍである。このような比較的大きな体積平均粒径の造影剤（Ｘ）は凝集しにくく、その結果として組成物の海綿骨への侵入性が向上し、被接着体との密着性に優れると考えられる。体積平均粒径の測定方法は、後述する実施例の欄に記載のとおりである。
【００７５】
造影剤（Ｘ）の種類は特に限定されない。具体例としては、硫酸バリウム、酸化ジルコニア、炭酸ビスマス、タングステン酸カルシウム、イットリビウム、ヨウ素化合物が挙げられる。中でも、硬組織用途、特に骨セメントへの使用実績がある点から、硫酸バリウム、酸化ジルコニアが好ましい。造影剤（Ｘ）は、単独で粒子を形成するものであることが好ましい。また、表面が被覆されていないこと（例えば、二酸化チタン等により被覆されていないこと）が好ましい。
【００７６】
造影剤（Ｘ）の配合量は、モノマー（Ａ）、重合体（Ｂ）及び重合開始剤（Ｃ）の合計１００質量部に対して、好ましくは０.５〜７０質量部、より好ましくは０.５〜４５質量部、特に好ましくは２.５〜３３.８質量部、最も好ましくは４.５〜２２.５質量部である。
【００７７】
造影剤（Ｘ）は、重合体（Ｂ）の内部に封入及び／又は吸着されず、硬組織補修用組成物を調製したとき、硬化前の液体成分中（モノマー（Ａ）、重合開始剤（Ｃ）等）に分散されていることが好ましい。造影剤（Ｘ）のうち、８０質量％以上が液体成分中に分散されていることが好ましく、９０質量％以上が液体成分中に分散されていることがより好ましく、９５質量％以上が液体成分中に分散されていることが特に好ましく、９９質量％以上が液体成分中に分散されていることが最も好ましい特に好ましい。
【００７８】
造影剤（Ｘ）は、重合体（Ｂ）の内部に封入及び／又は吸着されていないことが好ましい。造影剤（Ｘ）のうち、重合体（Ｂ）の内部に封入及び／又は吸着されている造影剤（Ｘ）の量は、２０質量％以下であることが好ましく、１０質量％以下であることがより好ましく、１質量％以下が重合体（Ｂ）であることが特に好ましく、０.１質量％以下がであることが最も好ましい。
【００７９】
本発明の硬組織補修用組成物に含まれる液体成分のうち、５０質量％以上がモノマー（Ａ）であることが望ましく、６０質量％以上がモノマー（Ａ）であることが好ましく、７０質量％以上がモノマー（Ａ）であることがより好ましく、８０質量％以上がモノマー（Ａ）であることが特に好ましく、９０質量％以上がモノマー（Ａ）であることが最も好ましい。
【００８０】
本発明の硬組織補修用組成物に含まれる液体成分（ただし、重合体（Ｂ）内にある液体を除く）のうち、水の含有量は、２０質量％以下であることが望ましく、１０質量％以下であることが好ましく、５.０質量％以下であることがより好ましく、３.０質量％以下であることが特に好ましく、１.５質量％以下であることが最も好ましい。
【００８１】
本発明の硬組織補修用組成物に含まれる全体の液体成分のうち、水の含有量は、２５質量％以下であることが望ましく、１５質量％以下であることが好ましく、１０質量％以下であることがより好ましく、５.０質量％以下であることが特に好ましく、３.０質量％以下であることが最も好ましい。
【００８２】
［その他成分］
本発明の硬組織補修用組成物は、必要に応じて、重合禁止剤を含んでも良い。重合禁止剤の具体例としては、ハイドロキノン、ジブチルハイドロキノン等のハイドロキノン化合物類、ハイドロキノンモノメチルエーテル、２,６−ジ−ｔｅｒｔ−ブチルフェノール、２,６−ジ−ｔｅｒｔ−ブチル−ｐ−クレゾール等のフェノール類、カテコール、ピロガロール、ベンゾキノン、２−ヒドロキシベンゾキノン、ｐ−メトキシフェノール、ｔ−ブチルカテコール、ブチル化ヒドロキシアニソール、ブチル化ヒドロキシトルエン、ｔ−ブチルヒドロキノンが挙げられる。中でも、ハイドロキノンモノメチルエーテルと２,６−ジ−ｔｅｒｔ−ブチル−ｐ−クレゾールの混合物が好ましい。また、それ自体の安定性の点から、ハイドロキノンモノメチルエーテルが好ましい場合もある。重合禁止剤は、単独で又は２種以上組み合わせて使用できる。
【００８３】
重合禁止剤の添加量は、硬組織補修用組成物全量に対して、好ましくは１〜１５００ｐｐｍ、より好ましくは５〜１０００ｐｐｍ、特に好ましくは５〜５００ｐｐｍである。また、重合禁止剤（Ｄ）の添加量は、モノマー（Ａ）に対して、１０〜５０００ｐｐｍ、より好ましくは２５〜１０００ｐｐｍ、特に好ましくは２５〜５００ｐｐｍである。
【００８４】
本発明の硬組織補修用組成物は、必要に応じて、紫外線吸収剤を含んでも良い。紫外線吸収剤の具体例としては、２−（２'−ヒドロキシ−５'−メチルフェニル）ベンゾトリアゾール、２−（３',５'−ジ−tert−ブチル−２'−ヒドロキシフェニル）ベンゾトリアゾール、２−（５'−tert−ブチル−２'−ヒドロキシフェニル）ベンゾトリアゾール、２−（２'−ヒドロキシ−５'−（１,１,３,３−テトラメチルブチル）フェニル）ベンゾトリアゾール、２−（３',５'−ジ−tert−ブチル−２'−ヒドロキシフェニル）−５−クロロベンゾトリアゾール、２−（３'−tert−ブチル−２'−ヒドロキシ−５'−メチルフェニル）−５−クロロベンゾトリアゾール、２−（３'−sec−ブチル−５'−tert−ブチル−２'−ヒドロキシフェニル）ベンゾトリアゾール、２−（２'−ヒドロキシ−４'−オクトキシフェニル）ベンゾトリアゾール、２−（３',５'−ジ−tert−アミル−２'−ヒドロキシフェニル）ベンゾトリアゾール、２−（３',５'−ビス（α,α−ジメチルベンジル）−２'−ヒドロキシフェニル）ベンゾトリアゾール、２−（３'−tert−ブチル−２'−ヒドロキシ−５'−（２−オクチルオキシカルボニルエチル）フェニル）−５−クロロベンゾトリアゾール、２−（３'−tert−ブチル−５'−［２−（２−エチルヘキシルオキシ）カルボニルエチル］−２'−ヒドロキシフェニル）−５−クロロベンゾトリアゾール、２−（３'−tert−ブチル−２'−ヒドロキシ−５'−（２−メトキシカルボニルエチル）フェニル）−５−クロロベンゾトリアゾール、２−（３'−tert−ブチル−２'−ヒドロキシ−５'−（２−メトキシカルボニルエチル）フェニル）ベンゾトリアゾール、２−（３'−tert−ブチル−２'−ヒドロキシ−５'−（２−オクチルオキシカルボニルエチル）フェニル）ベンゾトリアゾール、２−（３'−tert−ブチル−５'−［２−（２−エチルヘキシルオキシ）カルボニルエチル］−２'−ヒドロキシフェニル）ベンゾトリアゾール、２−（３'−ドデシル−２'−ヒドロキシ−５'−メチルフェニル）ベンゾトリアゾール、２−（３'−tert−ブチル−２'−ヒドロキシ−５'−（２−イソオクチルオキシカルボニルエチル）フェニル）ベンゾトリアゾールと２,２'−メチレン−ビス［４−（１,１,３,３−テトラメチルブチル）−６−ベンゾトリアゾール−２−イルフェノール］との混合物、２−［３'−tert−ブチル−５'−（２−メトキシカルボニルエチル）−２'−ヒドロキシフェニル］ベンゾトリアゾールとポリエチレングリコール３００とのエステル交換反応生成物、［［Ｒ−ＣＨ2ＣＨ2−ＣＯＯＣＨ2］3］2−（式中、Ｒは３'−tert−ブチル−４'−ヒドロキシ−５'−２Ｈ−ベンゾトリアゾール−２−イルフェニル）等のベンゾトリアゾール化合物；
２,４−ジヒドロキシベンゾフェノン、２−ヒドロキシ−４−メトキシベンゾフェノン、２−ヒドロキシ−４−オクトキシベンゾフェノン、２−ヒドロキシ−４−デシルオキシベンゾフェノン、２−ヒドロキシ−４−ドデシルオキシベンゾフェノン、２−ヒドロキシ−４−ベンジルオキシベンゾフェノン、２,２',４,４'−テトラヒドロキシベンゾフェノン、２,２'−ジヒドロキシ−４,４'−ジメトキシベンゾフェノン等のベンゾフェノン化合物；
サリチル酸４−tert−ブチルフェニル、サリチル酸フェニル、サリチル酸オクチルフェニル、ジベンゾイルレゾルシノール、ビス（４−tert−ブチルベンゾイル）レゾルシノール、ベンゾイルレゾルシノール、２,４−ジ−tert−ブチルフェニル ３,５−ジ−tert−ブチル−４−ヒドロキシベンゾエート、ヘキサデシル ３,５−ジ−tert−ブチル−４−ヒドロキシベンゾエート、オクタデシル ３,５−ジ−tert−ブチル−４−ヒドロキシベンゾエート、安息香酸２−メチル−４,６−ジ−tert−ブチルフェニル、安息香酸３,５−ジ−tert−ブチル−４−ヒドロキシベンゾエート；
セバシン酸ビス（２,２,６,６−テトラメチルピペリジル）、コハク酸ビス（２,２,６,６−テトラメチルピペリジル）、セバシン酸ビス（１,２,２,６,６−ペンタメチルピペリジル）、ビス（１,２,２,６,６−ペンタメチルピペリジル）ｎ−ブチル−３,５−ジ−第三−ブチル−４−ヒドロキシベンジルマロネート、１−ヒドロキシエチル−２,２,６,６−テトラメチル−４−ヒドロキシピペリジンとコハク酸との縮合生成物、Ｎ,Ｎ'−ビス−（２,２,６,６−テトラメチル−４−ピペリジル）ヘキサメチレンジアミンと４−第三−オクチルアミノ−２,６−ジクロロ−１,３,５−ｓ−トリアジンとの縮合生成物、トリス−（２,２,６,６−テトラメチル−４−ピペリジル）ニトリロトリアセテート、テトラキス−（２,２,６,６−テトラメチル−４−ピペリジル）−１,２,３,４−ブタンテトラオエート、１,１'−（１,２−エタンジイル）ビス（３,３,５,５−テトラメチルピペラジノン）、４−ベンゾイル−２,２,６,６−テトラメチルピペリジン、４−ステアリルオキシ−２,２,６,６−テトラメチルピペリジン、ビス（１,２,２,６,６−ペンタメチル−４−ピペリジル）２−ｎ−ブチル−２−（２−ヒドロキシ−３,５−ジ−第三−ブチルベンジル）マロネート、３−ｎ−オクチル−７,７,９,９−テトラメチル−１,３,８−トリアザスピロ［４.５］デカン−２,４−ジオン、セバシン酸ビス（１−オクチルオキシ−２,２,６,６−テトラメチルピペリジル）、コハク酸ビス（１−オクチルオキシ−２,２,６,６−テトラメチルピペリジル）、Ｎ,Ｎ'−ビス−（２,２,６,６−テトラメチル−４−ピペリジル）ヘキサメチレンジアミンと４−モルホリノ−２,６−ジクロロ−１,３,５−トリアジンとの縮合生成物、２−クロロ−４,６−ジ−（４−ｎ−ブチルアミノ−２,２,６,６−テトラメチルピペリジル）−１,３,５−トリアジンと１,２−ビス（３−アミノプロピルアミノ）エタンとの縮合生成物、２−クロロ−４,６−ジ−（４−ｎ−ブチルアミノ−１,２,２,６,６−ペンタメチルピペリジル）−１,３,５−トリアジンと１,２−ビス（３−アミノプロピルアミノ）エタンとの縮合生成物、８−アセチル−３−ドデシル−７,７,９,９−テトラメチル−１,３,８−トリアゾスピロ［４.５］デカン−２,４−ジオン、３−ドデシル−１−（２,２,６,６−テトラメチル−４−ピペリジル）ピロリジン−２,５−ジオン、３−ドデシル−１−（１,２,２,６,６−ペンタメチル−４−ピペリジル）ピロリジン−２,５−ジオン等のヒンダードアミン化合物；
４,４'−ジオクチルオキシオキサニリド、２,２'−ジエトキシオキサニリド、２,２'−ジオクチルオキシ−５,５'−ジ−tert−ブチルオキサニリド、２,２'−ジドデシルオキシ−５,５'−ジ−tert−ブチルオキサニリド、２−エトキシ−２'−エチルオキサニリド、Ｎ,Ｎ'−ビス（３−ジメチルアミノプロピル）オキサルアミド、２−エトキシ−５−tert−ブチル−２'−エチルオキサニリドと２−エトキシ−２'−エチル−５,４'−ジ−tert−ブチルオキサニリドとその混合物、ｏ−及びｐ−メトキシ−、並びにｏ−及びｐ−エトキシ−二置換オキサニリドの混合物等のオキサルアミド化合物；
２,４,６−トリス（２−ヒドロキシ−４−オクチルオキシフェニル）−１,３,５−トリアジン、２−（２−ヒドロキシ−４−オクチルオキシフェニル）−４,６−ビス（２,４−ジメチルフェニル）−１,３,５−トリアジン、２−（２,４−ジヒドロキシフェニル）−４,６−ビス（２,４−ジメチルフェニル）−１,３,５−トリアジン、２,４−ビス（２−ヒドロキシ−４−プロピルオキシフェニル）−６−（２,４−ジメチルフェニル）−１,３,５−トリアジン、２−（２−ヒドロキシ−４−オクチルオキシフェニル）−４,６−ビス（４−メチルフェニル）−１,３,５−トリアジン、２−（２−ヒドロキシ−４−ドデシルオキシフェニル）−４,６−ビス（２,４−ジメチルフェニル）−１,３,５−トリアジン、２−［２−ヒドロキシ−４−（２−ヒドロキシ−３−ブチルオキシプロピルオキシ）フェニル］−４,６−ビス（２,４−ジメチルフェニル）−１,３,５−トリアジン、２−［２−ヒドロキシ−４−（２−ヒドロキシ−３−オクチルオキシプロピルオキシ）フェニル］−４,６−ビス（２,４−ジメチルフェニル）−１,３,５−トリアジン、２−［４−ドデシル／トリデシルオキシ−（２−ヒドロキシプロピル）オキシ−２−ヒドロキシフェニル］−４,６−ビス（２,４−ジメチルフェニル）−１,３,５−トリアジン等の２−（２−ヒドロキシフェニル）−１,３,５−トリアジン化合物；
トリフェニルホスフィット、ジフェニルアルキルホスフィット、フェニルジアルキルホスフィット、トリス（ノニルフェニルホスフィット）、トリラウリルホスフィット、トリオクタデシルホスフィット、ジステアリルペンタエリスリチルジホスフィット、トリス−（２,４−ジ−第三−ブチルフェニル）ホスフィット、ジイソデシルペンタエリスリチルジホスフィット、ビス−（２,４−ジ−第三−ブチルフェニル）ペンタエリスリチルジホスフィット、ビス−（２,６−ジ−第三−ブチル−４−メチルフェニル）ペンタエリスリチルジホスフィット、ビス−イソデシルオキシペンタエリスリチルジホスフィット、ビス−（２,４−ジ−第三−ブチル−６−メチルフェニル）ペンタエリスリチルジホスフィット、ビス（２,４,６−トリ−第三−ブチルフェニル）ペンタエリスリチルジホスフィット、トリステアリルソルビチルトリホスフィット、テトラキス（２,４−ジ−第三−ブチルフェニル）４,４'−ビフェニレンジホスホナイト、６−イソオクチルオキシ−２,４,８,１０−テトラ−第三ブチル−１２Ｈ−ジベンゾ［ｄ、ｇ］−１,３,２−ジオキサホスホシン、６−フルオロ−２,４,８,１０−テトラ−第三−ブチル−１２−メチルジベンゾ［ｄ,ｇ］−１,３,２−ジオキサホスホシン、ビス−（２,４−ジ−第三−ブチル−６−メチルフェニル）メチルホスフィット、ビス（２,４−ジ−第三−ブチル−６−メチルフェニル）エチルホスフィット等のホスフィット化合物又はホスホナイト化合物が挙げられる。中でも、ベンゾトリアゾール化合物が好ましい。
【００８５】
紫外線吸収剤の添加量は、モノマー（Ａ）に対して、好ましくは１０〜１,０００ｐｐｍ、より好ましくは１００〜８００ｐｐｍである。紫外線吸収剤を添加することにより、モノマーを含む液の着色が抑制され、モノマー自体の保存安定性が向上する傾向にある。
【００８６】
その他成分の例としては、さらに軟質剤、可塑剤が挙げられる。
【００８７】
軟質剤としては、例えば、天然ゴム、合成ゴム等のゴム、熱可塑性エラストマー等のエラストマーが挙げられる。このような軟質剤により硬組織補修用組成物の柔軟性を高めることができる。合成ゴムの具体例としては、ＥＰＴ（エチレン・プロピレン・ターポリマー）が挙げられる。熱可塑性エラストマーの具体例としては、スチレン系エラストマー、塩化ビニル系エラストマー、オレフィン系エラストマー、ポリエステル系エラストマー、ポリアミド系エラストマー、ウレタン系エラストマーが挙げられる。エラストマーの分子量は、通常１０００〜１００万、好ましくは２０００〜５０万である。エラストマーのガラス転移点（Ｔｇ）は、通常２０℃以下、好ましくは０℃以下である。
【００８８】
可塑剤の具体例としては、クエン酸エステル、イソクエン酸エステル、酒石酸エステル、リンゴ酸エステル、乳酸エステル、グリセリン酸エステル、グリコール酸エステル等のヒドロキシカルボン酸エステル、トリメリト酸トリメチル、ジ安息香酸ジエチレングリコール、マロン酸ジエチル、ｏ−アセチルクエン酸トリエチル、フタル酸ベンジルブチル、ジ安息香酸ジプロピレングリコール、アジピン酸ジエチル、ｏ−アセチルクエン酸トリブチル、セバシン酸ジメチル、アルキレングリコールジエステルが挙げられる。
【００８９】
軟質剤及び可塑剤の添加量は、その種類によって適宜決定すれば良いが、硬組織補修用組成物全体において、通常０〜３０質量％、好ましくは０〜２０質量％、より好ましくは０〜１０質量％である。
【００９０】
本発明の硬組織補修用組成物は、必要に応じて、保存剤を含んでも良い。保存剤の具体例としては、メチルパラベン、メチルパラベンナトリウム、エチルパラベン、プロピルパラベン、プロピルパラベンナトリウム、ブチルパラベン、クレゾール、クロロクレゾール、レゾルシノール、４−ｎ−ヘキシルレゾルシノール、３ａ,４,７,７ａ−テトラヒドロ−２−（（トリクロロメチル）チオ）−１Ｈ−イソインドール−１,３（２Ｈ）−ジオン、塩化ベンズザルコニウム、塩化ベンザルコニウムナトリウム、塩化ベンゼトニウム、安息香酸、ベンジルアルコール、塩化セチルピリジニウム、クロロブタノール、デヒドロ酢酸、ｏ−フェニルフェノール、フェノール、フェニルエチルアルコール、安息香酸カリウム、ソルビン酸カリウム、安息香酸ナトリウム、デヒドロ酢酸ナトリウム、プロピオン酸ナトリウム、ソルビン酸、チメロサール、チモール、ホウ酸フェニル水銀、硝酸フェニル水銀、酢酸フェニル水銀等のフェニル水銀化合物、ホルムアルデヒドが挙げられる。
【００９１】
その他成分としては、さらに抗感染剤、抗生物質、抗菌剤、抗ウィルス剤、鎮痛薬、鎮痛薬の配合物、食欲抑制薬、抗蠕虫薬、抗関節炎薬、抗喘息薬、抗痙攣薬、抗鬱薬、抗利尿薬、下痢止め薬、抗ヒスタミン薬、抗炎症薬、抗偏頭痛薬剤、制嘔吐剤、抗新生物薬、抗パーキンソン病薬、止痒薬、抗精神病薬、解熱薬、鎮痙薬、抗コリン作用薬、交感神経興奮剤、心臓血管用薬剤、抗不整脈薬、抗高血圧薬、利尿薬、血管拡張剤、免疫抑制薬、筋弛緩剤、副交感神経遮断薬、覚醒薬、鎮静剤、精神安定剤、コリン作用薬、化学療法薬、放射性医薬品、骨誘導性薬、膀胱静止性のヘパリン中和剤、凝血原、止血剤、キサンシン誘導体、ホルモン、天然由来又は遺伝子工学によって合成されたタンパク質、多糖類、糖蛋白質、リポ蛋白質、オリゴヌクレオチド、抗体、抗原、バソプレシン、バソプレシン類似体、エピネフリン、セレクチン、凝血促進性の毒物、プラスミノゲン活性化因子阻害剤、血小板活性剤、骨形成因子、骨成長因子、止血作用を有する合成ペプチド、及びその他の薬学的又は治療的成分がある。これら成分を含むことにより、本発明の硬組織補修用組成物は、ドラッグ・デリバリー・システムや再生医療用途にも用いることができる。
【００９２】
抗菌剤の具体例としては、元素ヨウ素、固体ポリビニルピロリドンヨウ素、ポリビニルピロリドンヨウ素；トリブロモフェノール、トリクロロフェノール、テトラクロロフェノール、ニトロフェノール、３−メチル−４−クロロ−フェノール、３,５−ジメチル−４−クロロフェノール、フェノキシエタノール、ジクロロフェン、ｏ−フェニルフェノール、ｍ−フェニルフェノール、ｐ−フェニルフェノール、２−ベンジル−４−クロロフェノール、２,４−ジクロロ−３,５−ジメチルフェノール、４−クロロチモール、クロルフェン、トリクロサン、フェンチクロール、フェノール、２−メチルフェノール、３−メチルフェノール、４−メチルフェノール、４−エチルフェノール、２,４−ジメチルフェノール、２,５−ジメチルフェノール、３,４−ジメチルフェノール、２,６−ジメチルフェノール、４−ｎ−プロピルフェノール、４−ｎ−ブチルフェノール、４−ｎ−アミルフェノール、４−ｔｅｒｔ−アミルフェノール、４−ｎ−ヘキシルフェノール、４−ｎ−ヘプチルフェノール、モノアルキルハロフェノール、ポリアルキルハロフェノール、芳香族ハロフェノール、並びにそれらのアンモニウム塩、アルカリ金属塩及びアルカリ土類金属塩等のフェノール化合物；硝酸銀、ヘキサクロロフェン、メルブロミンが挙げられる。
【００９３】
抗生物質の具体例としては、ゲンタマイシン、ゲンタマイシン硫酸塩、トブラマイシン、トブラマイシン硫酸塩、アミカシン、アミカシン硫酸塩、ジベカシン、ジベカシン硫酸塩、バンコマイシン、バンコマイシン塩酸塩、ホスホマイシン、セファゾリン、セファゾリンナトリウム塩、ミノサイクリン、クリンダマイシン、コリスチン、リネゾリド、テトラサイクリン塩酸塩、テトラサイクリン水和物、オキシテトラサイクリン及びエリスロマイシンが挙げられる。
【００９４】
抗生物質の添加量は、その種類によって適宜決定すれば良いが、重合体（Ｂ）、重合開始剤（Ｃ）及び造影剤（Ｘ）の合計１００質量％に対して、通常０〜３０質量％、好ましくは０〜２０質量％、より好ましくは０〜１０質量％である。
【００９５】
本発明の硬組織補修用組成物は、組織修復の促進を目的として、骨形成因子、骨成長因子、及びその他の薬学的又は治療的成分を含んでも良い。
【００９６】
その他成分としては、さらに香料がある。香料の具体例としては、レンジ油、グレープフルーツ油、レモン油、ライム油、丁子油、ウインターグリーン油、ペパーミント油、ペパーミントスピリット、バナナ留出物、キュウリ留出物、蜂蜜留出物、ローズウオータ、メントール、アネトール、サリチル酸アルキル、ベンズアルデヒド、グルタミン酸一ナトリウム、エチルバニリン、チモール、バニリンが挙げられる。
【００９７】
その他成分の例としては、さらに、周辺の骨組織との視覚的な区別の明瞭化、密着性の向上、圧縮強度等の物性の強化、又は、活性ラジカル種の補足による周辺の骨組織への侵襲性の低減を目的とする、無機充填剤（ただし、前述のＸ線造影剤を除く）、有機充填剤、有機複合フィラー、着色剤がある。
【００９８】
無機充填剤の具体例としては、ビスマス酸化物、チタン酸化物、酸化亜鉛、酸化アルミニウム粒子等の金属酸化物粉末；リン酸ジルコニウム等の金属塩粉末；シリカガラス、アルミニウム含有ガラス、バリウム含有ガラス、ストロンチウム含有ガラス、ジルコニウムシリケートガラス等のガラスフィラー；銀徐放性を有するフィラー、カルシウム徐放性を有するフィラー：フッ素徐放性を有するフィラーが挙げられる。硬化後の無機充填剤とモノマー（Ａ）との間で強固な結合を形成する点から、シラン処理、ポリマーコート等の表面処理を施した無機充填剤が好ましい。これら無機充填材は、単独で又は２種以上組み合わせて使用できる。
【００９９】
着色剤の具体例としては、赤色２号及びそのアルミニウムレーキ、赤色３号及びそのアルミニウムレーキ、赤色１０２号及びそのアルミニウムレーキ、赤色１０４号の（１）及びそのアルミニウムレーキ又はバリウムレーキ、赤色１０５号の（１）及びそのアルミニウムレーキ、赤色１０６号及びそのアルミニウムレーキ、黄色４号及びそのアルミニウムレーキ又はバリウムレーキ又はジルコニウムレーキ、黄色５号及びそのアルミニウムレーキ又はバリウムレーキ又はジルコニウムレーキ、緑色３号及びそのアルミニウムレーキ、青色１号及びそのアルミニウムレーキ又はバリウムレーキ又はジルコニウムレーキ、青色２号及びそのアルミニウムレーキ、赤色２０１号、赤色２０２号、赤色２０３号、赤色２０４号、赤色２０５号、赤色２０６号、赤色２０７号、赤色２０８号、赤色２１３号、赤色２１４号、赤色２１５号、赤色２１８号、赤色２１９号、赤色２２０号、赤色２２１号、赤色２２３号、赤色２２５号、赤色２２６号、赤色２２７号及びそのアルミニウムレーキ、赤色２２８号、赤色２３０号の（１）及びそのアルミニウムレーキ、赤色２３０号の（２）及びそのアルミニウムレーキ、赤色２３１号及びそのアルミニウムレーキ、赤色２３２号及びそのアルミニウムレーキ、だいだい色２０１号、だいだい色２０３号、だいだい色２０４号、だいだい色２０５号及びそのアルミニウムレーキ又はバリウムレーキ又はジルコニウムレーキ、だいだい色２０６号、だいだい色２０７号及びそのアルミニウムレーキ、黄色２０１号、黄色２０２号の（１）及びそのアルミニウムレーキ、黄色２０２号の（２）及びそのアルミニウムレーキ、黄色２０３号及びそのアルミニウムレーキ又はバリウムレーキ又はジルコニウムレーキ、黄色２０４号、黄色２０５号、緑色２０１号及びそのアルミニウムレーキ、緑色２０２号、緑色２０４号及びそのアルミニウムレーキ、緑色２０５号及びそのアルミニウムレーキ又はジルコニウムレーキ、青色２０１号、青色２０２号及びそのバリウムレーキ、青色２０３号、青色２０４号、青色２０５号及びそのアルミニウムレーキ、褐色２０１号及びそのアルミニウムレーキ、紫色２０１号、赤色４０１号及びそのアルミニウムレーキ、赤色４０４号、赤色４０５号、赤色５０１号、赤色５０２号及びそのアルミニウムレーキ、赤色５０３号及びそのアルミニウムレーキ、赤色５０４号及びそのアルミニウムレーキ、赤色５０５号、赤色５０６号及びそのアルミニウムレーキ、だいだい色４０１号、だいだい色４０２号及びそのアルミニウムレーキ又はバリウムレーキ、だいだい色４０３号、黄色４０１号、黄色４０２号及びそのアルミニウムレーキ、黄色４０３号の（１）及びそのアルミニウムレーキ、黄色４０４号、黄色４０５号、黄色４０６号及びそのアルミニウムレーキ、黄色４０７号及びそのアルミニウムレーキ、緑色４０１号、緑色４０２号及びそのアルミニウムレーキ又はバリウムレーキ、青色４０３号、青色４０４号、紫色４０１号及びそのアルミニウムレーキ、黒色４０１号及びそのアルミニウムレーキ；クロロフィル、クロロフィリン、マラカイトグリーン、クリスタルバイオレット、ブリリアントグリーン、コバルトフタロシアニン、カロテン、ビタミンＢ１２及びこれらから誘導された誘導体が挙げられる。これら着色剤は、単独で又は２種以上組み合わせて使用できる。
【０１００】
着色剤の添加量は、その種類によって適宜決定すれば良いが、重合体（Ｂ）、重合開始剤（Ｃ）及び造影剤（Ｘ）の合計１００質量％に対して、通常０〜５質量％、好ましくは０〜２質量％、より好ましくは０〜１質量％である。
【０１０１】
［硬組織補修用組成物］
本発明の硬組織補修用組成物は、モノマー（Ａ）、重合体（Ｂ）、重合開始剤（Ｃ）、造影剤（Ｘ）及びその他必要に応じて含まれる成分を混合して調製される。この組成物は、例えば患部に適用することにより使用できる。なお、本発明において「硬組織補修用組成物」とは、硬組織同士の接着、硬組織内への充填、硬組織とチタン、セラミックス、ステンレス等の人工物との接着及び／又は密着、硬組織と軟組織等の他の組織との接着及び／又は密着に用いられるものであって、歯と充填物との接着（即ち、歯科用途）は含まない。
【０１０２】
これら各成分を混合する際は、混合する順序は限定されない。得られる硬組織補修用組成物の安定性がより優れるという点から、まずモノマー（Ａ）及び重合開始剤（Ｃ）を混合し、続いて造影剤（Ｘ）が配合された重合体（Ｂ）を混合することが好ましく、モノマー（Ａ）、重合開始剤（Ｃ）及び、造影剤（Ｘ）が配合された重合体（Ｂ）を同時に混合されることがより好ましい。
【０１０３】
本発明の硬組織補修用組成物が重合禁止剤を含む場合は、得られる組成物の安定性がより優れるという点から、まずモノマー（Ａ）と重合禁止剤の混合物、及び、重合開始剤（Ｃ）を混合し、続いて造影剤（Ｘ）が配合された重合体（Ｂ）が混合すれことが好ま
しく、モノマー（Ａ）と重合禁止剤の混合物、重合開始剤（Ｃ）、及び、造影剤（Ｘ）が配合された重合体（Ｂ）を同時に混合することがより好ましい。
【０１０４】
本発明の硬組織補修用組成物は、以下の方法で測定される模擬骨侵入性が、好ましくは１.０ｍｍ以上、より好ましくは１.０〜６.０ｍｍである。これにより硬組織補修用組成物は骨組織との密着性がより優れることになる。
（模擬骨侵入性の測定方法）
模擬骨侵入性は、連通した気泡を有するポリウレタンフォーム（空孔率９５％）に生理食塩水（和光純薬工業製、商品名０.０１ｍｏｌ／Ｌりん酸緩衝生理食塩水）を含浸させ、その上面に軟塊状となり糸引きがなくなってから５分後の組成物をのせ、７５ｋＰａの圧力で３０秒間加荷重し、組成物が侵入した深さ（ｍｍ）を測定する。
【０１０５】
本発明の硬組織補修用組成物に含まれる粒子（具体的には、粉末状である場合の重合体（Ｂ）、造影剤（Ｘ）及びその他の粒子）全体の体積平均粒径は、好ましくは３２μｍ以下、より好ましくは１５〜２６μｍである。粒子全体の体積平均粒径が２６μｍを超えると、上述の模擬骨侵入性が劣る。体積平均粒径の測定方法は、後述する実施例の欄に記載のとおりである。
【０１０６】
本発明の硬組織補修用組成物に含まれる粒子のうち、造影剤（Ｘ）の含有量は、１.０質量％以上２０質量％未満であることが好ましく、１.５質量％以上１９質量％以下であることが好ましく、２.０質量％以上１８質量％以下であることが特に好ましい。
【０１０７】
本発明の硬組織補修用組成物を硬化する前に、例えば、ドライ・ヒート処理、スチーム、エチレンオキサイド（ＥＯ）、過酸化水素等のガスを用いた処理、濾過処理、液体を用いた処理等の処理によって滅菌しても良い硬組織補修用組成物を患部に充填する前に、あらかじめ患部表面をアルコール等の消毒液で消毒しても良い。さらに、硬組織補修用組成物を患部に充填する前に、患部との密着性を改善することを目的として前処理を行っても良い。前処理用の液としては、例えば生理食塩水が挙げられる。
【０１０８】
［硬組織補修用キット］
本発明の硬組織補修用組成物が長い期間経過することにより形態や性能が変化し、本発明の効果が損なわれる恐れがある場合は、モノマー（Ａ）、重合体（Ｂ）、重合開始剤（Ｃ）、造影剤（Ｘ）及びその他必要に応じて含まれる全成分を、任意の組合せで３つ以上に分割し、それらを各々３つ以上の部材に収容し、硬組織補修用キットとして保存できる。各成分は、使用直前に混合して硬組織補修用組成物とすれば良い。モノマー（Ａ）や重合開始剤（Ｃ）を収容するための部材としては、それらの揮散及び飛散を防ぐ部材が好ましく、その具体例としてはガスバリヤー性を有する密閉可能な樹脂容器やガラスアンプルが挙げられる。重合体（Ｂ）を収容するための部材の具体例としては、吸湿を防ぐことができる密閉性が良好な樹脂容器やガラス容器、エチレンオキサイド（ＥＯ）や過酸化水素等のガスによる滅菌を行うことが可能な通気性を有する樹脂製不織布、滅菌紙が挙げられる。
【０１０９】
硬組織補修用キットとしては、モノマー（Ａ）及びその他必要に応じて含まれる成分の混合物と、造影剤（Ｘ）が配合された重合体（Ｂ）及びその他必要に応じて含まれる成分の混合物と、重合開始剤（Ｃ）及びその他必要に応じて含まれる成分の混合物の３つに分割し、各々を３つの部材に収容した硬組織補修用キットが好ましい。ただし硬組織補修用キットはこれに限定されず、例えば、モノマー（Ａ）及びその他必要に応じて含まれる成分の混合物と、重合体（Ｂ）及びその他必要に応じて含まれる成分の混合物と、造影剤（Ｘ）及びその他必要に応じて含まれる成分の混合物と、重合開始剤（Ｃ）及びその他必要に応じて含まれる成分の混合物の４つに分割し、各々を４つの部材に収容した硬組織補修用キットでも良いし、モノマー（Ａ）、造影剤（Ｘ）及びその他必要に応じて含まれる成分の混合物と、重合体（Ｂ）及びその他必要に応じて含まれる成分の混合物と、重合開始剤（Ｃ）及びその他必要に応じて含まれる成分の混合物の３つに分割し、各々を３つの部材に収納した硬組織補修用キットでも良い。これら各成分が収容された３つ以上の部材を有する硬組織補修用キットは、製品として提供できる。
【０１１０】
硬組織補修用キットを使用する際は、例えば、モノマー（Ａ）及びその他必要に応じて含まれる成分の混合物と、重合開始剤（Ｃ）及びその他必要に応じて含まれる成分の混合物を混合し、続いて造影剤（Ｘ）が配合された重合体粉末（Ｂ）及びその他必要に応じて含まれる成分の混合物を混合することが好ましい。また、それらを同時に混合しても良い。このように混合することで、より安定した性能を有する硬組織補修用組成物が得られ易い。
【０１１１】
硬組織補修用キットは、各成分を収容する部材（例えば、樹脂容器、ガラスアンプル）だけでなく、各成分を取り出して混合するための部材（例えば、セメントガン、混合容器、混合皿、セメント注入器、シリンダー）を有していても良い。
【０１１２】
硬組織補修用キットにおいて、１つのチャンバー（混合容器）の内部が隔壁又はスペーサーによって３つ以上に分離され、その分離された３つ以上の箇所に各成分が収容されていても良い。さらに硬組織補修用キットは、その隔壁の破壊や移動又はスペーサーの除去によってモノマー（Ａ）及び重合開始剤（Ｃ）を造影剤（Ｘ）が配合された重合体（Ｂ）に接触させた後、撹拌翼を操作して各成分を混合するための撹拌ユニットを有していても良い。このような硬組織補修用キットは、各容器から各成分を取り出して混合する場合と比較して作業が容易である。さらにチャンバー（混合容器）から組成物を患部に直接充填するためのセメントガン等の治具を利用することも、作業を容易にする点で有用である。
【０１１３】
硬組織補修用組成物を骨、軟骨等の硬組織等の患部や軟組織、その他チタン、セラミックス、ステンレス等の人工物に塗布する際に使用する治具に対して、あらかじめ重合開始剤（Ｃ）成分の一部又は全部を含有させておいても良い。この場合は、使用直前にモノマー（Ａ）、重合体粉末（Ｂ）、及びその他必要に応じて含まれる成分と治具とを接触させることによって硬組織補修用組成物を調製し、これをそのまま患部に充填する。
【０１１４】
患部に硬組織補修用組成物を充填する治具としては、例えばセメントガンが挙げられる。
【０１１５】
硬組織補修用キットは、例えば、先に述べたアルコール等の消毒液や密着性を改善することを目的とした前処理のための溶液を有していても良い。
【０１１６】
硬組織補修用キットに各成分を収納する際には、好ましくは各成分が変質しない（例えばモノマーが硬化しない）条件で、可視光等の電磁波により各成分を滅菌処理しても良い。
【実施例】
【０１１７】
以下、実施例に基づいて本発明をより具体的に説明する、ただし、本発明はこれら実施例に限定されない。【０１１８】
（１）比表面積
重合体粉末の比表面積は、前処理として室温での真空脱気を行い、装置ＢＥＬＳＯＲＰ−ｍｉｎｉ（マイクロトラックベル社製）を用いて、液体窒素温度下における窒素ガス吸着法にて測定した。【０１１９】
（２）重量平均分子量（Ｍｗ）
重合体粉末を試薬特級テトラヒドロフラン（和光純薬工業社製）に溶解させ、この溶液を疎水性０.４５μｍポリテトラフルオロエチレン製フィルターで濾過した。この濾過後の溶液をサンプルとし、高速液体クロマトグラフィー（島津製作所製、ＬＣ−１０ＡＤ）、分離カラム（ＰＬｇｅｌ（１０μｍ）ＭＩＸＥＤ−Ｂ×２）、検出器（Ｓｈｏｄｅｘ社製、ＲＩ−１０１）を用いて、重合体粉末の重量平均分子量（Ｍｗ）を測定した（標準ポリスチレン換算）。【０１２０】
（３）体積平均粒径Ｄ５０
分散溶媒として試薬特級メタノール（和光純薬工業社製、溶媒屈折率１.３３）又は０.２質量％ヘキサメタりん酸ナトリウム水溶液（和光純薬工業社製、溶媒屈折率１.３３）を用いて、重合体粉末又は造影剤を超音波ホモジナイザーで５分間（出力２５Ｗ）分散させた。この分散液をサンプルとし、粒度分布計（Ｍｉｃｒｏｔｒａｃ社製、Ｍｉｃｒｏｔｒａｃ  ＭＴ３３００ＥＸＩＩ）を用いて、装置Ｌｏａｄｉｎｇ  Ｉｎｄｅｘ適量範囲内の濃度条件で、且つ循環速度５０％（１００％時、６５ｍＬ/ｓｅｃ）の条件で、重合体粉末、造影剤、及び、組成物に含まれる粒子全体の体積平均粒径Ｄ５０を測定した。【０１２１】
（４）模擬骨侵入性
模擬骨侵入性については、連通した気泡を有するポリウレタンフォームからなる海綿模擬骨（ヒューマンボディ社製、商品名ＳＡＷ１５２２−５０７、空孔率９５％）に生理食塩水（和光純薬工業製、商品名０.０１ｍｏｌ／Ｌりん酸緩衝生理食塩水）を含浸させ、その上面に軟塊状となり糸引きがなくなってから５分後の組成物をのせ、７５ｋＰａの圧力で３０秒間加荷重し、組成物が侵入した深さ（ｍｍ）を測定した。【０１２２】
（５）ブタ大腿骨との密着性
ブタ大腿骨との密着性については、食用のブタ大腿骨の髄腔内に軟塊状となり糸引きがなくなってから５分後の組成物の適量を充填し、２００ｇの荷重を加えながら、温度３７℃、相対湿度９５％ＲＨの環境下で２４時間硬化させた組成物を、５ｍｍ／分の速度でブタ大腿骨から刳り貫くのに要する負荷の値（Ｎ）を測定した。評価方法は「Ｃａｎａｄｉａｎ Ｊｏｕｒｎａｌ ｏｆ Ｓｕｒｇｅｒｙ，５４（２０１１）３３−３８，Ｓｔｅｐｈｅｎ Ｈｕｎｔ，Ｃｒａｉｇ Ｓｔｏｎｅ，Ｓｈａｎｅ Ｓｅａｌ」を参考にした。なお、食用のブタ大腿骨は、あらかじめ長さ１０ｍｍで切断し、髄腔内を生理食塩水（和光純薬工業製、商品名０.０１ｍｏｌ／Ｌりん酸緩衝生理食塩水）で十分洗浄し、髄腔の内径（最小値と最大値との平均値）が１０〜２５ｍｍの範囲であって、傷や割れがないことを確認して用いた。【０１２３】
［実施例１ａ〜６ａ、比較例１ａ〜６ａ］
実施例１ａ〜６ａ、比較例１ａ〜６ａにおいて、モノマー（Ａ）としてメタクリル酸メチル、球状の重合体粉末（ｂ１）としてポリメチルメタクリレート（比表面積＝０.３２ｍ２／ｇ、Ｍｗ＝１２.１万、体積平均粒径Ｄ５０＝２１.９μｍ）、不定形の重合体粉末（ｂ３）としてポリメチルメタクリレート（比表面積＝２.９ｍ２／ｇ、Ｍｗ＝４４.２万、体積平均粒径Ｄ５０＝２１.３μｍ）、重合開始剤（Ｃ）として、８５質量％の部分酸化トリブチルホウ素と１５質量％のエタノール混合物（三井化学社製、品番ＢＣ−Ｓ１ｉ）（重合開始剤（Ｃ）の合計を１００質量％とする）、造影剤（Ｘ）として硫酸バリウム（堺化学工業社製）を用いた。【０１２４】
まず表１及び２に示す配合比で、重合体（Ｂ）及び造影剤（Ｘ）を均一に分散させて混合物を調製し、またこれとは別に、５ｍＬガラス製サンプル管内でモノマー（Ａ）と重合開始剤（Ｃ）の混合物を調製した。そして、ポリプロピレン製容器（松風社製、商品名トレーレジン混和器）及びシリコンゴム製のヘラを用いて、これら２つの混合物を２３℃で６０秒間混合した。得られた混合物を適切な時間静置して、糸引きが無くなり軟塊状となった硬組織補修用組成物を得た。この組成物を用いて模擬骨侵入性及びブタ大腿骨との密着性の評価を行った。結果を表１及び２に示す。【０１２５】
なお、表中の各成分の括弧書きで示す配合比は、成分（Ａ）〜（Ｃ）の合計１００質量部を基準とする比率（質量部）である。また、成分（ｂ１）及び（ｂ３）の配合比は、重合体粉末（Ｂ）１００質量％を基準とする比率（質量％）である。【０１２６】
【表１】
2018181822.tif 000010
【０１２７】
【表２】
2018181822.tif 000011
【０１２８】
表１及び２に示すとおり、造影剤（Ｘ）として体積平均粒径が大きい硫酸バリウムを使用した実施例１ａ〜６ａの硬組織補修用組成物は、模擬骨侵入性及びブタ大腿骨との密着性が優れていた。この硬組織補修用組成物は、骨セメントとして患者の治療に使用した場合に接着性の向上が期待できる。【０１２９】
一方、造影剤（Ｘ）として体積平均粒径が小さい硫酸バリウムを使用した比較例１ａ〜６ａの硬組織補修用組成物は、模擬骨侵入性及びブタ大腿骨との密着性が劣っていた。また、比較例１ａ〜６ａの中で硬組織補修用組成物に含まれる粒子全体の体積平均粒径が最も大きい比較例６ａの硬組織補修用組成物は、模擬骨侵入性及びブタ大腿骨との密着性が最も劣っていた。この結果から、硬組織補修用組成物に含まれる粒子全体の体積平均粒径が大き過ぎると、逆に模擬骨侵入性及びブタ大腿骨との密着性が低下する傾向があることが分かる。【０１３０】
［実施例１ｂ及び比較例１ｂ］
造影剤（Ｘ）として硫酸バリウムの代わりに表３に示す体積平均粒径の酸化ジルコニア（高純度化学社製、商品名酸化ジルコニウム（ＩＶ）、及びＡｌｄｒｉｃｈ社製、商品名Ｚｉｒｃｏｎｉｕｍ（ＩＶ））を用いたこと以外は、実施例４ａと同様にして硬組織補修用組成物を調製し、評価した。結果を表３に示す。【０１３１】
【表３】
2018181822.tif 000012
【０１３２】
表３に示すとおり、造影剤（Ｘ）を硫酸バリウムから酸化ジルコニアに変更した場合も同様に、造影剤（Ｘ）として体積平均粒径が大きい酸化ジルコニアを使用した実施例１ｂの硬組織補修用組成物は、模擬骨侵入性及びブタ大腿骨との密着性が優れていた。一方、造影剤（Ｘ）として体積平均粒径が小さい酸化ジルコニアを使用した比較例１ｂの硬組織補修用組成物は、模擬骨侵入性及びブタ大腿骨との密着性が劣っていた。【０１３３】
［実施例１ｃ〜３ｃ及び比較例１ｃ〜３ｃ］
重合開始剤（Ｃ）としてアルキルボラン系重合開始剤の代わりに過酸化ベンゾイル（Ａｌｄｒｉｃｈ社製、商品名Ｌｕｐｅｒｏｘ（登録商標）Ａ７５）を表４及び５に示す配合量で用い、モノマー（Ａ）であるメタクリル酸メチルに０.５質量％のＮ,Ｎ-ジメチル−ｐ−トルイジンを添加し、硫酸バリウムの体積平均粒径を表４及び５に示すように変更したこと以外は、実施例４ａと同様にして硬組織補修用組成物を調製し、評価した。結果を表４及び５に示す。【０１３４】
【表４】
2018181822.tif 000013
【０１３５】
【表５】
2018181822.tif 000014
【０１３６】
表４及び５に示すとおり、重合開始剤（Ｃ）をアルキルボラン系重合開始剤から過酸化ベンゾイルに変更した場合も同様に、造影剤（Ｘ）として体積平均粒径が大きい硫酸バリウムを使用した実施例１ｃ〜３ｃの硬組織補修用組成物は、模擬骨侵入性及びブタ大腿骨との密着性が優れていた。一方、造影剤（Ｘ）として体積平均粒径が小さい硫酸バリウムを使用した比較例１ｃ〜３ｃの硬組織補修用組成物は、模擬骨侵入性及びブタ大腿骨との密着性が劣っていた。【０１３７】
また、重合開始剤として過酸化ベンゾイルを使用した実施例１ｃ〜３ｃと、重合開始剤（Ｃ）としてアルキルボラン系重合開始剤を使用した実施例４ａ〜６ａとをそれぞれ比較すると、実施例４ａ〜６ａの方が模擬骨侵入性及びブタ大腿骨との密着性がより優れていた。この結果から、重合開始剤（Ｃ）としては、過酸化ベンゾイル等の有機過酸化物よりも、アルキルボラン系重合開始剤等の有機ホウ素化合物の方が密着性の点でより好ましいことが分かる。【０１３８】
［実施例１ｄ及び比較例１ｄ］
造影剤（Ｘ）として硫酸バリウムの代わりに表６に示す体積平均粒径の酸化ジルコニア（高純度化学社製、商品名酸化ジルコニウム（ＩＶ）、及びＡｌｄｒｉｃｈ社製、商品名Ｚｉｒｃｏｎｉｕｍ（ＩＶ））を用いたこと以外は、実施例１ｃと同様にして硬組織補修用組成物を調製し、評価した。結果を表６に示す。【０１３９】
【表６】
2018181822.tif 000015
【０１４０】
表６に示すとおり、重合開始剤（Ｃ）として過酸化ベンゾイルを用い且つ造影剤（Ｘ）として酸化ジルコニアを用いた場合も同様に、造影剤（Ｘ）として体積平均粒径が大きい酸化ジルコニアを使用した実施例１ｄの硬組織補修用組成物は、模擬骨侵入性及びブタ大腿骨との密着性が優れていた。一方、造影剤（Ｘ）として体積平均粒径が小さい酸化ジルコニアを使用した比較例１ｄの硬組織補修用組成物は、模擬骨侵入性及びブタ大腿骨との密着性が劣っていた。
【産業上の利用可能性】
【０１４１】
本発明の硬組織補修用組成物は、例えば、硬組織同士の接着、硬組織内への充填、硬組織とチタン、セラミックス、ステンレス等の人工物との接着、硬組織と軟組織等の他の組織との接着の用途に有用である。また、本発明の硬組織補修用組成物は、例えば、骨、軟骨等の硬組織と人工関節との固定に用いる骨セメント、骨の欠損部への充填材、骨補填材、人工骨として有用である。
【国際調査報告】
2018181822.tif 000016
2018181822.tif 000017
2018181822.tif 000018